Procédé d’hydrophobisation d’un substrat verrier comprenant les étapes successives suivantes : - formation d’une couche primaire, de préférence en silice, sur une des surfaces principales du substrat verrier, - greffage d’une couche de trialcoxy-(alkyle en C 8 -C 16 )-silane et/ou de trichloro-(alkyle en C 8 -C 16 )-silane sur la couche primaire, - éventuellement une étape de lustrage au moyen d’une étoffe imbibée d’un mélange eau/alcool contenant de 30 % à 90 % en poids d’eau. Procédé selon la revendication 1, caractérisé par le fait que le trialcoxy(alkyle en C 8 -C 16 )-silane est un trialcoxyalkylsilane linéaire de formule CH 3 (CH 2 ) n SiR 3 où n = 7 – 11, et chaque R représente un groupe alcoxy en C 1-3 , de préférence un groupe méthoxy ou éthoxy. Procédé selon la revendication 1, caractérisé par le fait que le trichloro(alkyle en C 8 -C 16 )-silane est un trichloroalkylsilane linéaire de formule CH 3 (CH 2 ) n SiR 3 où n = 7 – 11, et chaque R représente un atome de chlore. Procédé selon l’une quelconque des revendications précédentes, caractérisé par le fait que la couche primaire est en silice et que la formation de la couche primaire en silice se fait par une étape sol-gel dans laquelle un tétrachlorosilane et/ou tétraalcoxysilane, de préférence un tétraéthoxysilane, est hydrolysé en milieu hydro-alcoolique acide. Procédé selon la revendication 4, caractérisé par le fait que l’étape sol-gel pour la formation de la couche primaire en silice est mise en œuvre avec une solution hydroalcoolique acide contenant de 0,1 % à 1 % en poids de tétraalcoxysilane et/ou de tétrachlorosilane. Procédé selon la revendication 5, dans lequel le rapport molaire H 2 O/tetraalcoxysilane ou H 2 O/tétrachlorosilane de la solution hydroalcoolique acide est compris entre 400 et 600, de préférence entre 450 et 550, en particulier entre 480 et 520. Procédé selon l’une quelconque des revendications 5 à 6, caractérisé par le fait que la solution hydro-alcoolique de tétraalcoxysilane et/ou de tétrachlorosilane est laissée à température ambiante pendant une durée d’environ 30 minutes à environ 4 heures, avant d’être appliquée sur le substrat verrier par immersion, rideau de liquide, pulvérisation ou chiffonnage. Procédé selon l’une quelconque des revendications précédentes, caractérisé par le fait que l’étape de greffage de trialcoxy-(alkyle en C 8 -C 16 )-silane et/ou de trichloro-(alkyle en C 8 -C 16 )-silane se fait par une étape sol-gel dans laquelle le trialcoxy-(alkyle en C 8 -C 16 )-silane et/ou le trichloro-(alkyle en C 8 -C 16 )-silane est hydrolysé en milieu hydro-alcoolique acide. Procédé selon la revendication 8, caractérisé par le fait que l’étape de greffage de trialcoxy-(alkyle en C 8 -C 16 )-silane et/ou de trichloro-(alkyle en C 8 -C 16 )-silane est mise en œuvre avec une solution hydroalcoolique acide contenant de 1 % à 4 % en poids de trialcoxy-(alkyle en C 8 -C 16 )-silane et/ou trichloro-(alkyle en C 8 -C 16 )-silane, de préférence de trialcoxy-(alkyle en C 8 -C 16 )-silane linéaire de formule CH 3 (CH 2 ) n SiR 3 où n = 7 – 11, et R représente un groupe alcoxy en C 1-3 . Procédé selon la revendication 9, dans lequel le rapport molaire H 2 O/trialcoxyalkylsilane ou H 2 O/trichloroalkylsilane de la solution hydroalcoolique acide est compris entre 70 et 200, de préférence entre 80 et 150, en particulier entre 90 et 140. Procédé selon la revendication 9 ou 10, dans lequel la solution hydro-alcoolique de trialcoxy-(alkyle en C 8 -C 16 )-silane et/ou de trichloro-(alkyle en C 8 -C 16 )-silane est laissée à température ambiante pendant une durée d’environ 30 minutes à environ 3 heures, avant d’être appliquée par pulvérisation ou chiffonnage sur le substrat verrier recouvert sur une de ses faces principales de la couche primaire de silice. Procédé selon l’une quelconque des revendications précédentes, caractérisé par le fait que le greffage de trialcoxy-(alkyle en C 8 -C 16 )-silane et/ou de trichloro-(alkyle en C 8 -C 16 )-silane est mis en œuvre après au moins 5 minutes de séchage de la couche primaire de silice à température ambiante. Substrat verrier hydrophobe obtenu par le procédé selon l’une quelconque des revendications précédentes, comportant un substrat verrier transparent, couvert, sur une de ces faces principales, d’une couche primaire de silice, ladite couche primaire de silice étant greffée de groupes (alkyle en C 8 - 16 )silyle, de préférence de groupes (alkyle linéaire en C 8 -C 16 )-silyle. Substrat verrier hydrophobe selon la revendication 13, caractérisé par le fait que la couche primaire en silice a une épaisseur comprise entre 5 nm et 250 nm, de préférence entre 10 nm et 100 nm, en particulier entre 15 nm et 75 nm. Substrat verrier hydrophobe selon la revendication 13 ou 14, caractérisé par le fait qu’il s’agit d’un vitrage latéral automobile.